Brevet FR2901862A1 — publié le 20071207

MATERIAU THERMOISOLANT A BASE D'UN MATERIAU TEXTILE NON-TISSE CONSTITUE DE FIBRES ORGANIQUES La présente invention concerne un nouveau matériau thermoisolant comprenant un matériau textile non-tissé épais constitué essentiellement de fibres organiques, de préférence de fibres synthétiques, ainsi que l'utilisation d'un tel matériau pour l'isolation thermique de bâtiments. Les laines minérales, telles que les laines de verre et laines de roche, constituent environ les deux tiers du volume des isolants thermiques utilisés actuellement dans le bâtiment. Depuis la naissance du besoin d'isolation thermique des bâtiments, suite au premier choc pétrolier du milieu des années 70, ces matériaux d'isolation n'ont guère évolué. Pourtant, les exigences d'isolation n'ont pas cessé de croître depuis, et le gain de performance exigé s'est donc principalement traduit par une augmentation des épaisseurs des matériaux utilisés. Ainsi, les laines minérales présentent actuellement une conductivité thermique théorique de l'ordre de 0,034 à 0,058 W/m.K (0.040 W/m.K en moyenne), ce qui implique que l'obtention d'une résistance thermique suffisante selon les préconisations et réglementation thermiques en vigueur pour la construction, de l'ordre de 2,4 m2K/W pour les murs de bâtiments et de l'ordre de 4,5 m2K/W pour les toitures, nécessite la pose de ces matériaux en une épaisseur comprise entre 8 et 20 cm environ. Par ailleurs, le secteur de l'habillement, en permanente évolution, a généré, en raison des attentes en termes de propriétés, de coûts et de contraintes liés à 2 2901862 l'utilisation sur l'homme, de très nombreux développements de textiles, tant en ce qui concerne la nature et la forme des fibres qu'en ce qui concerne leur mode d'assemblage en produits textiles. On a ainsi créé ces dernières années 5 une grande variété de produits textiles dits techniques présentant des propriétés nouvelles telles qu'une bonne résistance au feu, un comportement hydrique différentiel, une haute résistance mécanique etc. Certains produits textiles sont déjà utilisés dans 10 le secteur du bâtiment, soit comme renfort structurel du bâti, soit comme barrière à l'eau, à la vapeur et à l'air, soit encore pour tenter de mieux l'isoler. Cependant, à ce jour, les matériaux textiles utilisés n'ont encore jamais atteint les performances thermiques des produits 15 d'isolation classiques à base de laine de roche ou laine de verre et n'ont jamais pu être certifiés selon la norme EN 13172 quant à leurs performances thermiques réelles. La Demanderesse, dans le cadre de ses recherches visant à développer de nouveaux produits d'isolation du 20 bâtiment, a découvert que certains matériaux textiles particuliers, connus dans le domaine de l'habillement, pouvaient être fabriqués en des épaisseurs jusqu'ici inexistantes pour ces matériaux et être alors utilisés pour répondre à une problématique d'isolation thermique de 25 bâtiments. La présente invention a par conséquent pour objet un matériau isolant thermique, également appelé matériau thermoisolant, destiné à être utilisé pour l'isolation thermique de bâtiments, comportant un matériau textile 30 non-tissé essentiellement constitué de fibres organiques, naturelles, artificielles ou synthétiques, ou d'un mélange 3 2901862 de telles fibres, d'une finesse comprise entre 0,0025 dtex et 4,5 dtex, ledit matériau textile non tissé ayant une épaisseur d'au moins 40 mm et une conductivité thermique 2, mesurée selon la norme ISO 8301, inférieure à 0,045 5 W/m.K, de préférence inférieure à 0,038 W/m.K. L'invention a en outre pour objet un procédé d'isolation thermique d'un bâtiment, comprenant le recouvrement d'une ou plusieurs surfaces extérieures ou intérieures dudit bâtiment par une ou plusieurs couches 10 superposées d'un matériau thermoisolant tel que défini ci-dessus, ou l'incorporation d'une ou de plusieurs couches d'un tel matériau dans la structure des parois dudit bâtiment, l'épaisseur totale de l'ensemble des couches superposées étant suffisante pour obtenir une résistance 15 thermique au moins égale à 2.4 m2.K/W pour l'isolation thermique des murs et au moins égale à 4.5 m2.K/W pour l'isolation thermique des toitures. Enfin, l'invention a pour objet l'utilisation d'un matériau thermoisolant tel que défini ci-dessus pour 20 l'isolation thermique des parois d'un bâtiment. Cette utilisation concerne l'isolation thermique aussi bien pour la construction de bâtiments neufs que pour la rénovation de bâtiments anciens. La signification du terme non-tissé tel que 25 utilisé dans la présente invention est celle définie par l'Organisation Internationale de Normalisation dans la norme ISO 9002 (1988). On peut indiquer ici, de manière simplifiée, qu'un matériau textile non-tissé se caractérise généralement par l'absence de fils les 30 fibres individuelles sont incorporées directement dans le produit textile sans être préalablement assemblées en 4 2901862 forme de fils qui serviront ensuite à l'élaboration de l'étoffe. Le matériau textile non-tissé de la présente invention est constitué essentiellement de fibres 5 organiques d'une finesse comprise entre 0,0025 dtex et 4,5 dtex, autrement dit lesdites fibres représentent au moins 90 % en poids, de préférence au moins 95 % en poids et idéalement au moins 98 en poids de l'ensemble des fibres formant ledit matériau textile non textile. 10 La partie complémentaire, c'est-à-dire les au plus 10 % en poids, peuvent être formés par exemple par des fibres minérales, telles des laines de verre ou laines de roche, ou encore par des fibres organiques plus grosses destinées par exemple à renforcer la résistance mécanique 15 du matériau non tissé. Par ailleurs, l'épaisseur du matériau textile non tissé à l'état non comprimé, est de préférence au moins égale à 80 en particulier au moins égale à 90 et idéalement au moins égale à 95 % de l'épaisseur totale du 20 matériau thermoisolant. Celui-ci peut en effet comporter, outre le matériau textile non tissé, une ou plusieurs couches de protection, de renfort, d'imperméabilisation etc. formées par exemple par des plaques, des films ou feuilles en matière 25 plastique, expansée ou non, ou par d'autres types de textiles tissés ou non tissés. Dans un mode de réalisation particulièrement préféré, le matériau thermoisolant selon l'invention ne comprend pas d'autres couches que celle du matériau 30 textile non-tissé formé de fibres organiques fines. 5 2901862 L'utilisation de fibres organiques fines dans les matériaux selon l'invention, a permis d'obtenir des matériaux d'isolation thermique pour le bâtiment présentant des conductivités thermiques équivalentes voire 5 inférieures à celles des matériaux à base de fibres minérales. Ceci est dû, d'une part, au faible coefficient de conduction thermique des matériaux organiques formant les fibres. Bien que des fibres naturelles telles que la laine 10 ou la soie présentent de bonnes caractéristiques d'isolation thermique, on préfère tout particulièrement utiliser dans les matériaux thermoisolants de la présente invention des fibres à base de polymères synthétiques qui, non seulement ont un excellent pouvoir d'isolation 15 thermique, mais peuvent en outre être obtenus à très faible coût. La très grande variété de polymères synthétiques connus et utilisés couramment dans le domaine de l'habillement, permet en outre de préparer des matériaux 20 ayant un profil de propriétés mécaniques et physico-chimiques sur mesure . Un choix approprié de polymères permet ainsi de conférer aux fibres des propriétés antibiotiques (bactéricides, fongicides), de moduler leurs propriétés mécaniques (élasticité, compressibilité, 25 rigidité, résistance à la chaleur), hydriques (perméabilité à la vapeur d'eau) ou chimiques (résistance aux solvants, à l'hydrolyse, au rayonnement) ou encore de conférer aux matériaux des fonctions décoratives, par exemple grâce à l'incorporation de colorants ou de 30 pigments. 6 2901862 De plus, le fait d'utiliser pour les matériaux thermoisolants de la présente invention des fibres utilisées habituellement dans le domaine de l'habillement permet de réduire considérablement les risques d'allergie 5 lorsque le matériau vient en contact avec la peau, notamment dans le cadre de sa fabrication ou de sa mise en place. On peut citer à titre d'exemples de polymères synthétiques préférés pour la fabrication des fibres 10 synthétiques utilisées dans la présente invention, les polyesters, notamment les poly(alkylène téréphtalates) tels que le poly(éthylène téréphtalate), les polyamides tels que le polyamide 6 ou le polyamide 6,6, les polymères acryliques tels que le polyacrylonitrile, les 15 polyuréthannes tels que l'élasthane, le poly(alcool vinylique), les polyoléfines telles que le polyéthylène ou le polypropylène, les polymères phénoliques, les polyacrylates, les polymères vinyliques chlorés ou fluorés tels que le poly(chlorure de vinyle), l'aramide, les 20 poly(arylétheréthercétone) (PEEK), les poly(benzimidazole) (PBI), les poly(éther imide) (PEI) et les poly(sulfure de phénylène) (PPS) On peut citer à titre d'exemples de fibres d'origine naturelle, les fibres cellulosiques choisies 25 parmi le coton, le lin, le jute, le chanvre et autres fibres végétales, et les fibres protéiniques choisies parmi la soie, la laine et les poils d'animaux. Bien que ces fibres naturelles soient généralement d'un coût supérieur à celui des fibres synthétiques, leur 30 utilisation peut s'avérer très intéressante à plus long terme dans le cadre d'un développement durable. 7 2901862 La conductivité thermique des matériaux textiles non tissés selon la présente invention dépend toutefois non seulement de la nature chimique des fibres synthétiques utilisées, mais également de la finesse de 5 celles-ci, de leur mode d'assemblage en nappes de non-tissés et de l'épaisseur de ces nappes non tissées. La Demanderesse a en effet réalisé de nombreux essais avec des textiles tissés ou tricotés en utilisant différentes finesses de fibres, plusieurs grosseurs de 10 fils, et en fabriquant des matériaux textiles de plusieurs masses volumiques et en plusieurs épaisseurs, éventuellement par superposition de plusieurs couches de textiles. Aucun de ces essais n'a malheureusement permis d'obtenir des conductivités thermiques équivalentes à 15 celles des produits à base de fibres minérales. Le caractère non-tissé du matériau textile utilisé dans la présente invention est par conséquent une caractéristique essentielle. Par ailleurs, comme indiqué ci-dessus, les fibres 20 organiques formant le matériau textile non tissé de la présente invention ont une finesse, exprimée par leur poids par unité de longueur, comprise entre 0,0025 décitex et 4,5 décitex (1 décitex = 0,1 g/1000 m), de préférence entre 0,1 décitex et 1 décitex. Pour des fibres à section 25 circulaire, qui ne représentent toutefois qu'un mode de réalisation particulier, cette gamme de finesse correspond à peu près à un diamètre de fibres compris entre 0,5 m et 20 m, de préférence compris entre 3 m et 10 m. La figure 1 illustre l'importance du choix de cette 30 gamme de finesse des fibres. Elle montre en effet 8 2901862 l'évolution de la conductivité thermique (2e), exprimée en mW/m.K, en fonction de la masse volumique d'un matériau non tissé fabriqué à partir d'une population dè fibres en polymères synthétiques à section circulaire ayant un 5 diamètre compris entre 3 et 10 m (courbe 1 selon l'invention) et d'un matériau non tissé fabriqué dans les mêmes conditions à partir d'une population de fibres ayant un diamètre compris entre 20 et 25 m (courbe 2 comparative). La comparaison de ces courbes montre que 10 l'utilisation de fibres ayant une finesse dans la gamme revendiquée, permet - soit d'atteindre une conductivité thermique donnée, par exemple 35 mW/m.K, avec une masse volumique de 25 kg/m3, deux fois moindre que celle nécessaire pour un 15 matériau non tissé constitué de fibres plus grosses (50 kg/m3), avantage qui permet une réduction importante des coûts de production du matériau thermoisolant, soit d'atteindre des conductivités thermiques très 20 faibles, en particulier inférieures à 35 mW/m.K, difficiles voire impossibles à obtenir avec des fibres plus grosses, avantage qui permet une diminution de l'épaisseur du matériau isolant. Des conductivités thermiques particulièrement 25 intéressantes ont par ailleurs été obtenues avec des fibres creuses. La figure 1 montre également la gamme de masse volumique préférée des matériaux non tissés comprise entre 5 et 50 kg/m3, de préférence entre 10 et 40 kg/m3 et en 30 particulier entre 15 et 35 kg/m3. En dessous de 5 kg/m3 en 9 2901862 effet, la conductivité thermique est trop élevée et dépasse généralement la valeur de 65 kg/m3, limite supérieure pour la certification des isolants thermiques. Au-delà d'une masse volumique de 50 kg/m3, le gain en 5 pouvoir isolant devient négligeable par rapport à l'augmentation du coût de production des matériaux plus denses. La longueur des fibres organiques utilisées n'a pas une importance capitale sur la conductivité thermique des 10 matériaux thermoisolants de la présente invention. Cette longueur est généralement choisie en fonction du procédé de fabrication des nappes non tissées. Les produits textiles non-tissés peuvent être préparés selon des procédés bien connus dans le domaine du 15 textile et dans le domaine de la fabrication du papier. La formation des nappes de fibres peut se faire par exemple -selon la voie sèche à partir de fibres préexistantes par nappage mécanique ou pneumatique. Ce procédé utilise généralement des fibres courtes, ayant une 20 longueur de 25 mm à 50 mm, ou des fibres dites longues ayant une longueur de 50 à 200 mm. - par voie fondue le polymère fondu est extrudé sous forme de filaments fins qui sont étirés jusqu'à la finesse souhaitée voire jusqu'à la rupture du 25 filament. On obtient ainsi soit des nappes dites filées-liées (spun-bonded) si le taux d'étirage appliqué n'entraîne pas la rupture des filaments (filaments de longueur infinie), soit des produits obtenus par fusion-soufflage (melt-blowing) 30 lorsque le taux d'étirage est tel que les filaments s'affinent jusqu'à la rupture. La longueur des fibres 10 2901862 est alors généralement comprise entre 10 mm et 50 mm selon le taux d'étirage utilisé. - par voie humide : une suspension aqueuse de fibres courtes (longueur de l'ordre de 10 mm) s'écoule sur 5 une grille en mouvement qui a pour fonction de retenir les fibres. Le dépôt obtenu est ensuite essoré et séché dans un flux d'air chaud ; - par voie air-laid : des fibres courtes, généralement de l'ordre de 10 mm, sont mises en 10 suspension dans un flux d'air puis aspirées et déposées en nappes sur un convoyeur en mouvement. Après formation des nappes de fibres organiques, celles-ci sont ensuite généralement soumises à une étape de 15 - liage mécanique, par exemple par aiguilletage ou hydroliage, - liage chimique par application d'un liant approprié qui sera ensuite éventuellement soumis à une étape de polymérisation et/ou de réticulation. Le liant peut 20 être déposé en une quantité allant de 5 à 60 % en masse rapporté à la masse de la nappe de fibres, ou - liage thermique : des fibres ou particules thermofusibles déposées pendant ou après la formation de la nappe sont fondues par chauffage de celle-ci 25 jusqu'à une température supérieure au point de fusion de ses composants. Ce chauffage peut se faire par exemple par calandrage entre deux cylindres chauffés ou encore dans un four à air chaud ; ou une combinaison de ceux-ci. 30 Bien entendu, les procédés de formation de nappes et de liage connus doivent être adaptés aux. fortes 11 2901862 épaisseurs des produits textiles de la présente invention. Le matériau textile non tissé utilisé dans le matériau thermoisolant de la présente invention a de 5 préférence une épaisseur comprise entre 40 et 120 mm, en particulier une épaisseur comprise entre 50 et 100 mm. La valeur supérieure de cette fourchette (120 mm) correspond, pour la limite supérieure de conductivité 10 thermique revendiquée (0,045 W/m.K), à une résistance thermique d'environ 2,7 m2K/W, valeur légèrement supérieure à la valeur minimale réglementaire préconisée en construction neuve pour l'isolation de mûrs de bâtiments, égale à 2,4 m2K/W. 15 Le matériau thermoisolant selon l'invention peut se présenter sous différentes formes permettant son application sur ou dans les parois des bâtiments qu'il s'agit d'isoler. Il se présente de préférence sous forme d'une bande ou d'un rouleau de matériau continu 20 qui peut être découpé selon les dimensions souhaitées lors de sa pose, ou bien sous forme d'éléments individuels, souples ou rigides, de préférence sous forme d'éléments individuels de forme rectangulaire, que l'on pourra poser les uns à côté des autres afin de 25 couvrir une grande surface. Les bords des rouleaux, matelas, feuilles, plaques ou panneaux, peuvent éventuellement avoir des formes particulières ou comporter des dispositifs permettant de les assembler les uns aux autres en les superposant ou juxtaposant 30 les uns aux autres. 12 2901862 L'utilisation de fibres organiques d'une finesse comprise entre 0,0025 dtex et 4,5 dtex, sous forme de textile non tissé ayant une épaisseur minimale au moins égale à 40 mm, permet ainsi la fabrication d'un 5 matériau thermoisolant qui constitue une alternative intéressante aux isolants thermiques à base de laines minérales. Les matériaux thermoisolants ainsi obtenus présentent des performances thermiques équivalentes à celles de la plupart des laines minérales. La figure 2 10 montre, d'une part, deux courbes continues (conductivité thermique f(masse volumique)) entre lesquelles sont situées l'ensemble des isolants thermiques à base de laines minérales certifiés RT2000, et d'autre part un ensemble de points correspondant aux 15 échantillons de matériaux textiles non tissés selon l'invention du tableau 1 suivant : Tableau 1 : Matériaux textiles non tissés à base de fibres organiques synthétiques selon l'invention nature du finesse des fibres épaisseur du non Masse Lambda polymère (dTEX) tissé volumique à (kg/e 23 C(mW/m.K) 100% Polyester 4,34 40,0 9,3 51,2 100% Polyester 4,34 40,0 9,6 51,0 100% Polyester 4,34 40,0 9,3 51,8 100% Polyester 4,34 40 9,9 50, 7 100% Polyester 4,34 81,1 8,6 54,7 100% Polyester 4,34 77,9 9,3 54,0 20 13 2901862 nature du polymère finesse des épaisseur du Masse Lambda fibres (dTEX) non tissé volumique à (kghe 23 C(mW/m.K) 100% Polyester 4,34 77,8 9,7 54,0 100% Polyester 4,34 120,0 8,9 54,5 100% Polyester 0,0975 - 1,084 40,6 12,2 40,4 100% Polyester 4,34 41,0 14,4 48,8 100% Polyoléfine 4,34 56,7 66,0 33,5 65% polyoléfine + 0,0975 - 1,084 51,7 24,4 35,5 35% polyester 65% polyoléfine + 0,0975 - 1,084 40,0 29,9 34,4 35% polyester 65% polyoléfine + 0,0975 - 1,084 68,7 31,4 33,9 35% polyester 70% polyester + 30 % 4,34 42,0 10,0 52,6 (polyester + copolymère) 70% polyester+ 30% 4,34 55,9 10,1 52,8 (polyester + copolymère) 70% polyester+ 30 0/0 4,34 55,7 10,2 54,0 (polyester + copolymère) 70% polyester+ 30 % 4,34 40,8 9,7 53,5 (polyester + copolymère) 70% polyester+ 30 % 4,34 40 , 0 9,8 53,7 (polyester + copolymère) La figure 2 montre ainsi que l'ensemble des échantillons de matériaux textiles non tissés selon 5 l'invention ont des performances d'isolation thermique (conductivité thermique pour une masse volumique donnée) identiques ou proches de celles des produits à base de laine minérale certifiés RT2000. L'utilisation de fibres organiques et en 10 particulier de fibres à base de polymères synthétiques permet en outre de conférer aux matériaux textiles non 14 2901862 tissés d'autres propriétés intéressantes telles qu'une faible reprise d'humidité, des propriétés ignifugeantes satisfaisantes, une bonne résistance à la dégradation par des microorganismes, des propriétés mécaniques 5 améliorées par rapport aux laines minérales (élasticité, résistance à la rupture en traction etc.). Les matériaux textiles non tissés utilisés ont en outre un pouvoir d'isolation sonore équivalent voire supérieur à celui des produits à base de laine 10 minérale. 15 REVENDICATIONS 1. Matériau thermoisolant destiné à être utilisé pour l'isolation thermique de bâtiments, comportant un matériau textile non-tissé constitué essentiellement de fibres organiques d'une finesse comprise entre 0,0025 dtex et 4,5 dtex, de préférence entre 0,1 et 1 dtex, ledit matériau textile non tissé ayant une épaisseur d'au moins 40 mm et une conductivité thermique X, mesurée selon la norme ISO 8301, inférieure à 0,045 W/m.K, de préférence inférieure à 0,038 W/m.K. 2. Matériau thermoisolant selon la revendication 1, caractérisé par le fait que les fibres organiques sont des fibres naturelles, artificielles ou synthétiques, ou un mélange de telles fibres, de préférence des fibres synthétiques. 3. Matériau thermoisolant selon la revendication 2, caractérisé par le fait que les fibres organiques sont des fibres synthétiques choisies parmi les fibres de polyester, de polyamide, de polymères acryliques, de polyuréthannes, de poly(alcool vinylique), de polyoléfines, de polymères phénoliques, de polyacrylates, de polymères vinyliques chlorés ou fluorés, d'aramide, de poly(arylétheréthercétone) (PEEK), de poly(benzimidazole) (PBI), de poly(éther imide) (PEI), et de poly(sulfure de phénylène) (PPS). 4. Matériau thermoisolant selon la revendication 2, caractérisé par le fait que les fibres naturelles sont des 30 fibres cellulosiques choisies parmi le coton, le lin, le 16 2901862 jute, le chanvre et autres fibres végétales, ou des fibres protéiniques choisies parmi la soie, la laine et les poils d'animaux. 5. Matériau thermoisolant selon l'une quelconque des 5 revendications précédentes, caractérisé par le fait que le matériau textile non tissé présente une masse volumique comprise entre 5 et 50 kg/m3, de préférence entre 10 et 40 kg/m3 et en particulier entre 15 et 35 kg/m3. 6. Matériau thermoisolant selon l'une quelconque des 10 revendications précédentes, caractérisé par le fait que le matériau textile non tissé a une épaisseur comprise entre 40 et 120 mm, de préférence entre 50 et 100 mm. 7. Matériau thermoisolant selon l'une quelconque des revendications précédentes, caractérisé par le fait que le 15 matériau textile non-tissé présente une résistance thermique au moins égale à 2,4 m2.K/W. 8. Matériau thermoisolant selon l'une quelconque des revendications précédentes, caractérisé par le fait qu'il se présente sous forme d'une bande ou d'un rouleau de 20 matériau continu ou bien sous forme de d'éléments individuels, souples ou rigides, de préférence sous forme d'éléments individuels de forme rectangulaire. 9. Procédé d'isolation thermique d'un bâtiment, comprenant le recouvrement d'une ou plusieurs surfaces 25 extérieures ou intérieures dudit bâtiment par une ou plusieurs couches superposées de matériau thermoisolant selon l'une quelconque des revendications précédentes, ou l'incorporation d'une ou de plusieurs couches d'un tel matériau dans la structure des parois dudit bâtiment, l'épaisseur totale de l'ensemble des couches superposées 17 2901862 étant suffisante pour obtenir une résistance thermique au moins égale à 2,4 m2.K/W pour l'isolation thermique des murs et au moins égale à 4,5 m2.K/W pour l'isolation thermique des toitures. 5 10. Utilisation d'un matériau thermoisolant selon l'une quelconque des revendications 1 à 8 pour l'isolation thermique de bâtiments.